(57)【要約】  本発明の課題は、ディスク表面への傷付きを抑え、回転時の面ブレの発生を抑えることができる薄形のハードディスク用基板及びそれを用いたハードディスク装置を得ることである。本発明のハードディスク用基板１は、アルミニウム合金基板２の表面にNiPめっき膜３が形成されたものであって、アルミニウム合金基板２のビッカース硬度が６０Ｈｖ以上でかつ、NiPめっき膜３のめっき厚とアルミニウム合金基板２の板厚との比が３．８％以上でかつ、ハードディスク用基板１のヤング率が７４．６ＧＰａ以上でかつ、ハードディスク用基板１のビッカース硬度が２９３Ｈｖ以上であることを特徴とする。
2018124262.tif 000002
【特許請求の範囲】
【請求項１】
アルミニウム合金基板の表面にNiPめっき膜が形成されたハードディスク用基板であって、
前記アルミニウム合金基板のビッカース硬度が６０Ｈｖ以上でかつ、該NiPめっき膜のめっき厚と前記アルミニウム合金基板の板厚との比が３．８％以上でかつ、前記ハードディスク用基板のヤング率が７４．６ＧＰａ以上でかつ、前記ハードディスク用基板のビッカース硬度が２９３Ｈｖ以上であることを特徴とするハードディスク用基板。
【請求項２】
前記アルミニウム合金基板の板厚が０．３３８ｍｍ以上０．６３５ｍｍ以下であり、
前記NiPめっき膜のめっき厚が２２μｍ以上６０μｍ以下であることを特徴とする請求項１に記載のハードディスク用基板。
【請求項３】
請求項１または２に記載のハードディスク用基板を用いたハードディスク装置。
【発明の詳細な説明】
【技術分野】
【０００１】
本発明は、ハードディスク用基板及びそれを用いたハードディスク装置に関する。
【背景技術】
【０００２】
ハードディスク装置の大容量化、小型化に伴い、ハードディスク用基板の板厚の薄形化が進んでいる。ハードディスク用基板の厚みを薄くすることで、ハードディスク装置内のハードディスクの積載量（枚数）を増やし、ハードディスク装置の大容量化を図ることができる。【０００３】
例えば、特許文献１には、外径が１．８９インチのＡｌ合金基板を用いた磁気記録用基板の板厚を０．６３５ｍｍとし、NiPめっき層の膜厚を７μｍ以上とすることが記載されている。そして、特許文献２では、磁気ディスクの耐衝撃性能を向上させるために、表面処理膜のビッカース硬度を所定値以上とすることが記載されている。
【先行技術文献】
【特許文献】
【０００４】
【特許文献１】特開平８−７２５１号公報
【特許文献２】特開平９−１９８６４０号公報
【発明の概要】
【発明が解決しようとする課題】
【０００５】
しかしながら、Ａｌ合金基板の厚みを薄くすると、ハードディスク装置内でハードディスクが回転したときに面ブレ（フラッタリング）を生じるおそれがある。【０００６】
また、Ａｌ合金基板の厚みを薄くすると、ハードディスク用基板の耐力が低下し、硬度が低下する。したがって、落下の衝撃やフラッタリング等によってハードディスク装置内でハードディスクに磁気ヘッド等が接触した際に、ハードディスクの表面に傷が付きやすくなる。【０００７】
本発明は、上記の点に鑑みてなされたものであり、その目的とするところは、ディスク表面への傷付きを抑え、回転時の面ブレの発生を抑えることができる薄形のハードディスク用基板及びそれを用いたハードディスク装置を提供することである。
【課題を解決するための手段】
【０００８】
上記課題を解決する本発明のハードディスク用基板は、
アルミニウム合金基板の表面にNiPめっき膜が形成されたハードディスク用基板であって、
前記アルミニウム合金基板のビッカース硬度が６０Ｈｖ以上でかつ、該NiPめっき膜のめっき厚と前記アルミニウム合金基板の板厚との比が３．８％以上でかつ、前記ハードディスク用基板のヤング率が７４．６ＧＰａ以上でかつ、前記ハードディスク用基板のビッカース硬度が２９３Ｈｖ以上であることを特徴とする。【０００９】
本発明のハードディスク用基板は、
前記アルミニウム合金基板の板厚が０．３３８ｍｍ以上０．６３５ｍｍ以下であり、
前記NiPめっき膜のめっき厚が両面併せて２２μｍ以上６０μｍ以下であることを特徴とする。
また、本発明は、上記ハードディスク用基板を用いたハードディスク装置をも含む。
【発明の効果】
【００１０】
本発明によれば、かかるハードディスク用基板をハードディスク装置に用いた場合に、ハードディスクの表面に傷が付きにくくなり、ハードディスクの回転時におけるフラッタリングによる振幅を低減させることができる。【００１１】
本発明に関連する更なる特徴は、本明細書の記述、添付図面から明らかになるものである。また、上記した以外の、課題、構成及び効果は、以下の実施形態の説明により明らかにされる。
【図面の簡単な説明】
【００１２】
【図１】ハードディスク用基板の断面を模式的に示す図。
【図２】めっき厚と板厚との比と、ビッカース硬度との関係を示すグラフ。
【図３】めっき厚と板厚との比と、ヤング率との関係を示すグラフ。
【図４】めっき厚と板厚との比と、ビッカース硬度との関係を示すグラフ。
【図５】めっき厚と板厚との比と、ヤング率との関係を示すグラフ。
【発明を実施するための形態】
【００１３】
次に、本発明の実施の形態について説明する。
図１は、ハードディスク用基板の断面を模式的に示す図である。
【００１４】
ハードディスク用基板１は、アルミニウム合金基板（以下、Ａｌ合金基板）２の表面に非磁性な表面処理膜であるNiPめっき膜３が形成された構成を有している。NiPめっき膜３は、Ａｌ合金基板２の両面に形成されている。ハードディスクは、ハードディスク用基板１の表面に磁性膜が形成された構成を有している。ハードディスク装置は、複数枚のハードディスクを積載しており、モータや磁気ヘッドを備えている。
【００１５】
本実施の形態におけるハードディスク用基板は、大容量のハードディスク用基板であり、好適な耐衝撃性及びフラッタリング性能に優れた磁気ディスク用基板である。
【００１６】
ハードディスク用基板は近年、薄形化しており、且つ、薄形化によりハードディスク装置に内蔵されるハードディスクの搭載枚数は増加している。特にニアライン向けのハードディスク用途では記録容量が大容量化している。また、ハードディスクの表面と磁気ヘッドのスライダー表面との間の距離も近接化しており、これによる記録容量の大容量化も図られている。
【００１７】
しかしながら、ハードディスクの薄形化に伴い、ハードディスクがハードディスク装置内で回転する際、フラッタリング性能が悪化し、ハードディスクがバタつくおそれがあり、特に、ハードディスク用基板の板厚が0.635mm以下にて顕著である。
【００１８】
下記の式（１）は、ハードディスクのフラッタリング性能を表す式である。
Ｗ＝Ｆ・a2・(1―ν2)／(E・β・h3・λ4)    ・・・（１）
Ｗ：ハードディスクの振幅、Ｆ：基板回転数、a：基板外半径、ν：ポアソン比、E：ヤング率、β：基板のダンピングファクター、h：基板の板厚、λ：基板形状パラメーター
【００１９】
ハードディスクのフラッタリング性能が悪化すると、ハードディスクの表面に対する磁気ヘッドやディスクと接する部位との衝突回数が増加し、例えば、衝突によりハードディスクの保護膜あるいは磁性膜を破壊し、データの信頼性が劣化する。従って、ハードディスク用基板としては、ヤング率を向上させ、フラッタリング（基板の振幅）を低減させ、且つ、磁気ヘッドやディスクと接する部位との衝突に対する強度向上として、耐力や、硬度を高めることが必要である。
【００２０】
本発明のハードディスク用基板１は、Ａｌ合金基板２のビッカース硬度が６０Ｈｖ以上でかつ、NiPめっき膜３のめっき厚とＡｌ合金基板２の板厚との比が３．８％以上でかつ、ハードディスク用基板１のヤング率が７４．６ＧＰａ以上でかつ、ハードディスク用基板１のビッカース硬度が２９３Ｈｖ以上である。
【００２１】
NiPめっき膜３のめっき厚（ｂ１＋ｂ２）とＡｌ合金基板２の板厚（ａ１）との比であるめっき厚比率（めっき厚／アルミ厚（％））は、下記の式(２)によって算出される。
（（ｂ１＋ｂ２）÷（ａ１））×１００（％）・・・（２）
【００２２】
なお、本実施例の説明では、ハードディスク用基板１の両面のNiPめっき膜３のめっき厚を合計した値を「NiPめっき膜３のめっき厚」と称し、ハードディスク用基板１の片面のNiPめっき膜３のめっき厚を「NiPめっき膜３の片側めっき厚」と称する。
【００２３】
ハードディスク用基板１は、Ａｌ合金基板２の板厚が０．３３８ｍｍ以上０．６３５ｍｍ以下であり、NiPめっき膜３のめっき厚が２２μｍ以上６０μｍ以下であることが好ましい。さらに、NiPめっき膜３のめっき厚は、２２μｍ以上４０μｍ以下であることがより好ましい。例えば、Ａｌ合金基板２の板厚が０．６１７ｍｍの場合、NiPめっき膜のめっき厚を２２μｍ以上とすることが好ましい。
【００２４】
本実施の形態におけるハードディスク用基板の製造方法は、Ａｌ合金基板を研削して基板を形成する基板形成工程と、基板に無電解NiPめっきを施して基板の表面に無電解NiPめっき膜を形成するめっき工程と、無電解NiPめっき膜が形成された基板の表面を研磨する研磨工程と、研磨されためっき皮膜を洗浄する洗浄工程と、を含む。
【００２５】
上記各工程のうち、めっき工程は、（１）脱脂処理、（２）水洗、（３）エッチング処理、（４）水洗、（５）脱スマット処理、（６）水洗、（７）１次ジンケート処理、（８）水洗、（９）脱ジンケート処理、（１０）水洗、（１１）２次ジンケート処理、（１２）水洗、（１３）無電解NiPめっき、（１４）水洗、（１５）乾燥、（１６）焼鈍で行うことができる。
【００２６】
上記（１３）無電解NiPめっきに用いられるめっき液は、析出速度が早くかつ耐食性が良いものが好ましい。例えば析出速度が６．０μｍ／ｈ以上であることが好ましい。そして、生成されたNiPめっき皮膜は濃度３０％の硝酸に４０℃、７分間浸漬した場合に、腐食面積が１．３％以下の耐食性を有するものとなることが好ましい。
【００２７】
ハードディスク用基板を製造する方法において、Ａｌ合金基板の板厚を0.635ｍｍ以下と薄くする場合、Ａｌ合金基板の板厚が例えば0.8ｍｍと厚い場合に比べて、NiPめっき膜３の膜厚をより厚くしなければならない。したがって、従来の析出速度が遅いめっき液を使用してめっき膜を厚くしようとすると生産性を阻害してしまう。
【００２８】
これに対して、本実施の形態では、Ａｌ合金基板の板厚が0.635ｍｍ以下と薄いものを使用するが、無電解NiPめっき液は上記の析出速度が速いものを使用するので、生産性を阻害することはない。また、析出速度を速めると耐食性が低くなることが懸念されるが、本実施の形態では、耐食性が良いものを使用しており、耐食性が損なわれることはない。したがって、ハードディスク用基板をハードディスク装置に用いた場合に、ハードディスクの表面に傷が付きにくくなり、ハードディスクの回転時におけるフラッタリングによる振幅を低減させることができるハードディスク用基板を効率良く生産することが可能となる。
【００２９】
上記したハードディスク用基板１によれば、フラッタリング（基板の振幅）を低減させ、磁気ヘッドやディスクと接する部位との衝突に対する耐力や、強度を向上させることができる。
【００３０】
［実施例］
＜基板の作製＞
ビッカース硬度60Hv以上、板厚0.617mmのＡｌ合金基板（JIS  H4000に規定された5000系の5086アルミニウム合金）の表面に無電解NiPめっき法を用いて、種々のめっき膜厚の非晶質NiPめっきを施した。
【００３１】
Ａｌ合金基板は、厚みが0.617mmでビッカース硬度が60Hvと75Hvの合計2種類のものを使用した。めっき前処理では、ダブルジンケート処理を適用し、(i)リン酸ソーダ、界面活性剤からなる公知の脱脂液を用いて50℃で2分間の脱脂処理を行い、(ii)硫酸、リン酸を含有する公知のエッチング液を用いて50℃で2分間のエッチング処理を行い、(iii)硝酸を含有する公知の脱スマット液を用いて20℃で30秒間の脱スマット処理を行い、(iv)水酸化ナトリウムと亜鉛と鉄およびその錯化剤からなる公知のアルカリジンケート処理液を用いて20℃で30秒間の一次ジンケート処理を行い、(v)脱スマット液と同様の液を用い20℃で30秒間の脱ジンケート処理を行い、(vi)一次ジンケート処理と同様の液を用い20℃で30秒間の二次ジンケート処理を行った。なお、これら(i)〜(vi)の各工程間には水洗処理を実行した。次いで、公知のリンゴ酸-コハク酸系無電解ニッケルめっき液を用い、目的の膜厚になるよう任意の時間、無電解ニッケルめっきを行った。
【００３２】
［評価１：ビッカース硬度］
作製しためっき基板のビッカース硬度を求めるために、ビッカース硬度計（(株)アカシ社製、マイクロビッカース硬さ試験機MVK-G2）を使用し、100g荷重で測定を行った。測定方法は、ＪＩＳＺ2244の規定に従って行った。なお、高精度硬さ基準片（(株)山本科学工具研究社製、HMV200）で精度を確認しながら測定した。
【００３３】
表１は、Ａｌ合金基板のビッカース硬度が６０Ｈｖの場合における、NiPめっき膜の膜厚とＡｌ合金基板の板厚との比率（めっき厚比率）と、ハードディスク用基板１のビッカース硬度の測定結果を示すものであり、表２は、Ａｌ合金基板のビッカース硬度が７５Ｈｖの場合における、NiPめっき膜の膜厚とＡｌ合金基板の板厚との比率（めっき厚比率）と、ハードディスク用基板１のビッカース硬度の測定結果を示すものである。そして、図２は、表１及び表２の測定結果をグラフに示したものである。
【００３４】
なお、表１及び表２において、片側めっき厚とは、Ａｌ合金基板２の一方側のNiPめっき膜の膜厚（ｂ１またはｂ２の一方）であり、基本的にＡｌ合金基板の一方側の膜厚と他方側の膜厚は同じ値となっている。すなわち、片側めっき厚の２倍がめっき厚になる。
【表１】
2018124262.tif 000003
【表２】
2018124262.tif 000004
【００３５】
めっき厚／アルミ厚の比（めっき厚比率）と、ビッカース硬度との関係式を求めると、下記の式（３）、（４）となる。
Ａｌ合金基板のビッカース硬度が６０Ｈｖ、厚み０．６１７ｍｍの場合
ｙ＝103.79ｘ−97.55       ・・・（３）
Ａｌ合金基板のビッカース硬度が７５Ｈｖ、厚み０．６１７ｍｍの場合
ｙ＝95.307ｘ−44.248      ・・・（４）
【００３６】
（耐衝撃性試験及び評価方法）
上記した実施例１−４のものと比較例３、４、５のものに対して、耐衝撃性試験を行った。耐衝撃性試験では、デュポン社製の衝撃試験器具に罫書き針（トラスコ社製、KB-PK）を装着し、打ち型と受け代の間にディスク用基板を挟み、おもりを落下させて凹みを作り、凹み深さをデジタルマイクロスコープ（(株)ハイロックス社製、KH-8700）の３Ｄ測定により測定した。
【００３７】
衝撃値の計算方法を下記に示す。
おもりＭ：11.9784g
おもり落下高さｈ：0.05ｍ
打ち具ｍ：13.0840ｇ
停止するまでの時間を0.001sと仮定した場合、
衝撃値『G』＝（M／（M＋ｍ）×√２ｇｈ−止まったときの速度）÷停止するまでの時間(s)＝４７５．２ｍ／ｓ２＝４８．５Ｇ
【００３８】
（評価基準）
凹み深さをそれぞれ異なる箇所で１０点測定し、その平均値が１２０μｍより大きいものを耐衝撃性ＮＧである「×」とし、凹み深さの平均値が１２０μｍ以下のものを耐衝撃性ＯＫである「○」とした。
【００３９】
（評価結果）
上記した試験の結果、実施例１、２、３、４は、「○」となり、耐衝撃性ＯＫの評価となった。そして、比較例３、４、５は、「×」となり、耐衝撃性ＮＧの評価となった。
表１及び図２に示すように、めっき厚比率が上がるごとにビッカース硬度は向上し、めっき厚比率が３．８２％以上となる実施例１−４のものでは、ビッカース硬度が２９３．０Ｈｖを超える高強度材となった。
【００４０】
［評価２：ヤング率］
作製したビッカース硬度60Hvのめっき基板のヤング率を求めるためにヤング率試験装置（日本テクノプラス社製、JE-RT）を用い、室温・大気雰囲気で自由共振法により測定を行った。
【００４１】
基板は幅10mm、長さ60mmに切断し、金属細線にて振動節の位置に吊るし自由端共振させ、式(５)を用いてヤング率Ｅを算出した。
2018124262.tif 000005
ただし、Ｅ：ヤング率、ｆＥ：曲げ共振周波数、ｍ：質量、Ｌ：板の長さ、ｗ：板の幅、ｔ：板の厚さ
【００４２】
表３はＡｌ合金基板のビッカース硬度が６０Ｈｖの場合における、NiPめっき膜の膜厚とＡｌ合金基板の板厚との比率（めっき厚比率）と、ハードディスク用基板１のヤング率の測定結果を示すものであり、図３は、表３の測定結果をグラフに示したものである。
【表３】
2018124262.tif 000006
【００４３】
比較例１１〜比較例２０より、めっき厚／アルミ厚の比（めっき厚比率）と、ヤング率との関係式を求めると、下記の式（６）となる。
ｙ＝1.6202ｘ+68.935       ・・・（６）
【００４４】
表３及び図３に示すように、めっき厚比率が上がるごとにヤング率は向上し、めっき厚比率が３．８２％以上の実施例８−１２のものでは、ヤング率が７４．６ＧＰａを超え、フラッタリング性能が飛躍的に向上した。
【００４５】
表４及び表５は、Ａｌ合金基板の板厚が０．５５９ｍｍでかつＡｌ合金基板のビッカース硬度が６０Ｈｖの場合におけるハードディスク用基板１のビッカース硬度及びヤング率を、Ａｌ合金基板の板厚が０．６１７ｍｍの測定結果を元に作成した式（６）に、Ａｌ合金基板の板厚が０．５５９ｍｍのめっき厚比率をxに代入して算出した数値（参考値）を示すものであり、図４及び図５は、表４及び表５の参考値をグラフに示すものである。表４及び表５に示す参考値は、表１−３に示す実施例１−１２と比較例１−２２に基づいて算出した。
【表４】
2018124262.tif 000007
【表５】
2018124262.tif 000008
【００４６】
めっき厚比率と、ビッカース硬度（参考値）との関係式を求めると、下記の式（７）となる。
ｙ＝95.755ｘ−106.29       ・・・（７）
【００４７】
そして、めっき厚比率と、ヤング率（参考値）との関係式を求めると、下記の式（８）となる。
ｙ＝1.6202ｘ−68.935       ・・・（８）
【００４８】
表４及び表５に示すハードディスク用基板１は、実施例１−１２よりもＡｌ合金基板の板厚がさらに薄くなっているので、実施例１−１２よりも片側めっき厚を厚くするほうが好ましい。ビッカース硬度の参考値４−７は２９３．０Ｈｖを越えるフラッタリング抑制効果の高いものとなっており、また、ヤング率の参考値１０−１２は７５．７６ＧＰａを越える高強度材となっている。
【００４９】
表６は、Ａｌ合金基板の板厚が０．５５９ｍｍでかつＡｌ合金基板のビッカース硬度が６０Ｈｖの場合におけるハードディスク用基板１のビッカース硬度の測定結果を示すものである。
【表６】
2018124262.tif 000009
【００５０】
表６に示す実施例１３のハードディスク用基板１は、Ａｌ合金基板の片側めっき厚が３０μｍであり、めっき厚比率が１０．７３である。実施例１３のハードディスク用基板１は、ビッカース硬度の測定結果が６１６．０Ｈｖの高強度材となり、各比較例よりも表面が傷付くのを抑制する効果が高いものとなっている。
【００５１】
表７は、Ａｌ合金基板の板厚が０．５５９ｍｍでかつＡｌ合金基板のビッカース硬度が６０Ｈｖの場合におけるハードディスク用基板１のヤング率の測定結果を示すものである。
【表７】
2018124262.tif 000010
【００５２】
表７に示す実施例１４のハードディスク用基板１は、実施例１３と同様に、Ａｌ合金基板の片側めっき厚が３０μｍであり、めっき厚比率が１０．７３である。実施例１４のハードディスク用基板１は、ヤング率の測定結果が８１．３ＧＰａのフラッタリング抑制効果の高いものとなり、各比較例よりもフラッタリング性能が飛躍的に向上している。
【００５３】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【符号の説明】
【００５４】
１  ハードディスク用基板
２  アルミニウム合金基板（Ａｌ合金基板）
３  NiPめっき膜
ａ１  アルミニウム合金基板の板厚
ｂ１、ｂ２  NiPめっき膜の膜厚
【図１】
2018124262.tif 000011
【図２】
2018124262.tif 000012
【図３】
2018124262.tif 000013
【図４】
2018124262.tif 000014
【図５】
2018124262.tif 000015
【国際調査報告】
2018124262.tif 000016
2018124262.tif 000017
2018124262.tif 000018